Brevet FR2784115A1 — publié le 20000407

Compositions de revêtements contenant des silicones fonctionnalisées. La présente invention concerne de nouvelles compositions de revêtements, notamment de peintures. Ces compositions peuvent être utilisées dans différentes applications telles que peinture à l'eau, crépis, lazures, imprégnations, revêtement semi- épais (RSE). L'art antérieur n'indique pas de composition de revêtement apte à réticuler correctement et suffisamment par condensation, en un élastomère ou un réticulat, qui confère à l'application finale, par exemple sous forme de peinture, une résistance à l'abrasion humide (RAH) élevée, une imperméabilité à l'eau et une perméabilité à la vapeur d'eau satisfaisantes. En outre, l'art antérieur n'indique pas de compositions de revêtement ayant une stabilité au stockage élevée et pérenne (maintien de la teneur en COV ou en alcools produits in situ inférieur à un seuil de rupture de la composition) L'un des objectifs essentiels de la présente invention est donc de proposer une nouvelle composition de revêtement conférant à l'application finale une hydrofugation efficace, c'est-à-dire une résistance à l'abrasion humide (RAH) élevée, une imperméabilité à l'eau, une perméabilité à la vapeur d'eau et un effet perlant satisfaisants En outre, la nouvelle composition de revêtement possède une stabilité au stockage élevée et pérenne. Plus concrètement, la nouvelle composition de revêtement, mise au point et faisant l'objet de la présente invention, comprend (A) 3 à 30 parties (extrait sec à environ 50% en poids) d'un latex constitué de particules de (co)polymères organiques présentant une température de transition vitreuse comprise entre -20 C et 50 C, (B) 0,05 à 5 parties (extrait sec à environ 65% en poids) d'une émulsion de polyorganosiloxane époxyfonctionnalisé, (C) et 100 (extrait sec à environ 75% en poids) parties de charges minérales. Dans le cadre de l'invention, les parties (A) et (B) forment ce que l'on appelle le liant de la composition de revêtement. Le latex utilisé dans le cadre de la composition selon l'invention est préparé à partir de monomères polymérisables (1) choisis parmi le styrène, le butadiène, les esters acryliques et/ou les nitriles vinyliques. Par esters acryliques, on désigne les esters de l'acide acrylique et de l'acide méthacrylique avec les alcanols en C1-C 12, de préférence C1-C8, tels que l'acrylate de méthyle, l'acrylate d'éthyle, l'acrylate de propyle, l'acrylate de n-butyle, l'acrylate d'isobutyle, l'acrylate de 2-éthylhexyle, le méthacrylate de méthyle, le méthacrylate d'éthyle, le méthacrylate de n-butyle, le méthacrylate d'isobutyle Les nitriles vinyliques incluent ceux ayant de 3 à 12 atomes de carbone, en particulier l'acrylonitrile et le méthacrylonitrile Le styrène peut-être remplacé en totalité ou en partie par l'améthylstyrène ou le vinyltoluène D'autres monomères (2) éthyléniquement insaturés polyménsables avec les monomères (1) ci-dessus, et dont la quantité peut aller jusqu'à 40 % en poids du total des monomères, sont également utilisables pour la préparation du latex de la composition selon l'invention. On peut citer (a) les esters vinyliques d'acide carboxylique comme l'acétate de vinyle, le versatate de vinyle, le propionate de vinyle, (b) les acides mono-et di-carboxyliques insaturés éthyléniques comme l'acide acrylique, l'acide méthacrylique, l'acide !tacon)que, l'acide maléique, l'acide fumarique et les mono-alkylesters des acides dicarboxyliques du type cité avec les alcanols ayant de préférence 1 à 4 atomes de carbone et leur dérivés N-substitués, (c) les amides des acides carboxyliques insaturés comme l'acrylamide, le méthacrylamide, le N-méthalolacrylamide ou -méthacrylamide, (d) les monomères éthyléniques comportant un groupe acide sulfonique et ses sels alcalins ou d'ammonium, par exemple l'acide vinylsulfomque, l'acide vinylbenzène sulfonique, l'acide a-acrylamido méthylpropane-sulfonique, le 2- sulfoéthylèneméthacrylate, (e) les monomères éthylèniquement insaturés comportant un groupe amino secondaire, tertiaire ou quaternaire ou un groupe hétérocyclique contenant de l'azote, par exemple les vinylpyridines, le vinylimidazole, les (meth)acrylates d'aminoalkyle et les (meth)acrylamides d'aminoalkyle comme le diméthylaminoéthylacrylate ou méthacrylate, le ditertiobutylamino- éthylacrylate ou -méthacrylate, le diméthyl amino méthylacrylamide ou - méthacrylamide ... de même que les monomères zwitterioniques comme l'acrylate de sulfopropyl (diméthyl) aminopropyle (f) les esters des acides (meth) acryliques avec des alcanediols contenant de préférence 2-8 atomes de carbone tels que le mono (meth) acrylate de glycol, le mono(meth)acrylate d'hydroxypropyle, le mono (meth) acrylate de 1-4 butanediol ainsi que les monomères comportant deux doubles liaisons polymérisables comme le diméthacrylate d'éthylène-glycol Selon une variante préférée pour le choix du latex, celui-ci contient en poids - 25-90 %, et de préférence 45-75 %, de styrène et/ou acrylonitrile, - 75-10 %, et de préférence 55-25 %, de butadiène et/ou acrylates, - 0-20 %, et de préférence 1-10 %, d'acide carboxylique insaturé, - et 0-40 %, et de préférence 0-15 %, d'autres monomères éthyléniques insaturés La polymérisation du latex est réalisée de manière connue en soi en émulsion aqueuse des monomères polymérisables en présence d'au moins un initiateur radicalaire et de préférence d'un agent de transfert, par exemple du type mercaptan avec une concentration en monomères dans le milieu réactionnel comprise généralement entre 20 et 60 % en poids. La polymérisation peut être réalisée en continu, en discontinu ou semi-continu avec introduction d'une partie des monomères en continu et être du type "ensemencé" ou "incrémentale" selon toute variante connue pour l'obtention des particules de structure homogène et hétérogène. Pour la préparation du latex, à titre d'exemple non limitatif, on se référera aux modes opératoires décrits dans le brevet EP 599 676 au nom de la présente demanderesse Comme exemples de charges minérales de la composition selon l'invention, on peut citer le quartz broyé, le kaolin, la silice de combustion, la silice de précipitation, le carbonate de calcium, le sulfate de barium, l'oxyde de titane, le talc, l'alumine hydratée, la bentonite, le sulfoaluminate de calcium, etc Les polyorganosiloxanes époxyfonctionnalisés de la composition selon l'invention sont linéaires et/ou cycliques. Au sein d'une même composition de revêtement, on peut utiliser des polyorganosiloxanes identiques ou différents. Ces polyorganosiloxanes sont constitués de motifs de formule (I) et terminés par des motifs de formule (II) et/ou constitués de motifs de formule (1) représentées ci-dessous . R1 R1 -(SI-O)- (I) Y-SI-O- (II) Y' R1 dans lesquelles - les symboles R1 sont semblables ou différents et représentent un radical alkyle linéaire ou ramifié contenant 1 à 8 atomes de carbone, les radicaux alkyles étant de préférence méthyle, éthyle, propyle, et octyle, un radical cycloalkyle contenant entre 5 et 8 atomes de carbone cycliques, éventuellement substitué, un radical aryle contenant entre 6 et 12 atomes de carbone pouvant être substitué, de préférence phényle ou dichlorophényle, une partie aralkyle ayant une partie alkyle contenant entre 5 et 14 atomes de carbone et une partie aryle contenant entre 6 et 12 atomes de carbone, substituée éventuellement sur la partie aryle par des halogènes, des alkyles et/ou des alkoxyles contenant 1 à 3 atomes de carbone, - les symboles Y' sont semblables ou différents et représentent . le groupement R1, et/ou un groupement époxyfonctionnel, relié au silicium du polyorganosiloxane par l'intermédiaire d'un radical divalent contenant de 2 à 20 atomes de carbone et pouvant contenir au moins un hétéroatome, de préférence de l'oxygène, et l'un au moins des symboles Y' représentant un groupement époxyfonctionnel. Les polyorganosiloxanes linéaires peuvent être des huiles de viscosité dynamique à 25 C, de l'ordre de 10 à 10 000 mPa s à 25 C, généralement de l'ordre de 50 à 5 000 mPa s à 25 C et, plus préférentiellement encore, de 100 à 600 mPa.s à 25 C, ou des gommes présentant une masse moléculaire de l'ordre de 1 000 000 Lorsqu'il s'agit de polyorganosiloxanes cycliques, ceux-ci sont constitués de motifs (II) qui peuvent être, par exemple, du type dialkylsiloxy ou alkylarylsiloxy. Ces polyorganosiloxanes cycliques présentent une viscosité de l'ordre de 1 à 5 000 mPa.s Comme exemples de radicaux divalents reliant un groupement organofonctionnel du type époxy, on peut citer ceux inclus dans les formules suivantes La viscosité dynamique à 25 C, de toutes les silicones considérées dans la présente description peut être mesurée à l'aide d'un viscosimètre BROOKFIELD, selon la norme AFNOR NFT 76 102 de février 1972 L'obtention de tels polyorganosiloxanes fonctionnalisés est parfaitement à la portée de l'homme du métier de la chimie des silicones Selon une variante avantageuse, la composition de l'invention contient de 5 à 100 groupements organofonctionnels pour 100 motifs Si, et de préférence de 20 à 40 ; cequi permet d'obtenir un excellent compromis entre la stabilité de la composition et son pouvoir hydrofugeant. Outre les trois constituants principaux de la composition de revêtement de l'invention, celle-ci peut contenir 0,1 à 10 parties (sec) d'additifs tels que agent(s) antimousse (s), biocide(s), tensio-actif (s), agent (s) rhéologique(s), agent (s) de coalescence, agent (s) dispersant (s), et agent (s) Pour la préparation de la composition de revêtement, on mélange les différents constituants de façon connue en soi. La composition de revêtement selon l'invention peut être appliquée selon les techniques habituelles. A titre d'exemple, elle peut être appliquée sur les surfaces par tout moyen convenable tel que pinceau, brosse, pulvérisateur, etc . Les surfaces sur lesquelles la composition de revêtement selon l'invention est applicable sont de nature diverse : par exemple, métal tel que l'aluminium, bois, ciment, brique avec ou sans enduction préalable par un primaire d'adhérence Les Exemples et Tests suivants sont donnés à titre illustratif Ils permettent notamment de mieux comprendre l'invention et de faire ressortir tous ses avantages et entrevoir quelques variantes de réalisation. Exemples et tests. Les exemples et tests démontrent une abrasion humide élevée, une imperméabilité à l'eau et une perméabilité à la vapeur d'eau satisfaisantes des revêtements obtenues à partir de compositions selon l'invention En outre, la mesure de l'angle de gouttes d'eau met en évidence les propriétés perlantes des compositions de l'invention Différents tests ont été utilisés : - Test de la Résistance à l'Abrasion Humide (RAH) norme DIN 53778 - Test de la perméabilité à la vapeur d'eau norme DIN 52615 - Test d'absorption d'eau : norme DIN 52617. - et Mesure de l'angle de goutte d'eau Exemples A. I. Compositions de peinture mate écologique. (i) Les compositions de peintures testées sont données dans le tableau 1 et contiennent . - 130 g de carbonate de calcium Hydrocarb 90 (Extrait Sec = 75%), - 20 g de latex DS 1003 de Rhodia Chimie (Extrait sec = 50%, à base de styrène, acrylate de butyle et acide acrylique) - et 0,15 g d'émulsion de polyorganosiloxane (Extrait sec = 65%) répondant à la formule (III) ci-dessous : Pour les compositions A-4 à A-7 de l'invention, X du polyorganosiloxane est égal à : - (CH2)3-O-CH2-CH-CH2 Pour la composition A-1, X du polyorganosiloxane est CH3 Pour les compositions A-2 et A-3, X est égal à OH. (II) Mise en émulsion des polyorganosiloxanes testés La mise en émulsion est effectuée par la méthode d'émulsification directe concentrée en utilisant 5% de tensioactif Soprophor BSU (tristyryl phénol éthoxylé), 65% de polyorganosiloxane et 30% d'eau. II. Test de la résistance à l'abrasion humide. Ce test de la résistance à l'abrasion humide se base sur le test correspondant à la norme DIN 53778 La composition de peinture est préparée Puis, elle est soit couchée immédiatement, ou soit couchée après une semaine de vieillissement à 55 C (en pot), sur un support rigide de Lénéta (200 microns humides) Ensuite, la peinture est séchée 24h à 55 C puis re-conditionnée 24h à 23 C et 55% d'humidité relative. Le feuil sec est ensuite abrasé en condition humide On compte le nombre de cycles d'abrasion qu'il peut supporter. III. Résultats. Les résultats sont donnés tableau 1. Tableau 1 Compositions n RAHimmédiat RAHvieilli A-0 (pas de 450 470 polyorganosiloxane) A-1 13 470 A-2 33 390 A-3 81 500 A-4 8 1300 1100 A-5 15 760 790 A-6 30 720 730 A-7 100 510 550 IV. Commentaires. Les compositions selon l'invention permettent d'augmenter la RAH Les compositions A-0 à A-3 sont inefficaces Le gain de la RAH est identique après une semaine de vieillissement à 55 C pour les compositions selon l'invention Exemple B. I. Compositions de peinture mate écologique : variation de la teneur en polyorganosiloxane. (i) Les compositions de peintures testées sont données tableau 2 et contiennent - 130 g sec de carbonate de calcium Hydrocarb 90 (ES = 75%), - 20 g sec de latex DS 1003 (ES = 50%) - et 0,15g sec de polyorganosiloxane de la composition A-5 (ii) La mise en émulsion du polyorganosiloxane est identique à précédemment II. Tests effectués (i) Mesure de la RAH. La mesure de la RAH est effectuée comme précédemment (ii) Mesure de l'angle de goutte d'eau. Sur des feuils secs identiques, la mesure d'angle de la goutte d'eau est effectuée. Pour cela, on mesure l'angle que fait cette goutte d'eau avec la surface du feuil III. Résultats. Les résultats sont donnés tableau 2. Tableau 2 Teneur (x en g) 0 0,15 0,5 1 1,5 3 RAHimmédiat 690 980 1700 2300 4200 5400 Angle goutte d'eau 73 87 94 97 100 97 IV. Commentaire. Plus la concentration en polyorganosiloxane est élevée, plus la RAH augmente En outre, plus la concentration en polyorganosiloxane est élevée, plus l'angle que fait la goutte d'eau augmente. Au-dessus de 90 , la surface est perlante Donc, on observe un effet perlant satisfaisant à partir de 3 % de polyorganosiloxane par rapport au latex (poids/poids) Exemple C. I. Compositions de peinture mate écologique. (i) Les compositions de peintures testées sont données tableau 3 et contiennent . - 130 g de carbonate de calcium Hydrocarb 90 (Extrait Sec = 75%), - 20 g de latex DS 1003 de Rhodia Chimie (Extrait sec = 50%) - et 0,15 g d'émulsion de polyorganosiloxane linéaire (Extrait sec = 65%) répondant à la formule (IV) ci-dessous dans laquelle X est égale à #(CH2)3 # O-CH # CHCH2 2)3-0 2 Tableau 3 Compositions x y x+y Concentration en motif Si- époxyl total de motifs Si C-1 23 2 25 7% C-2 11 2 13 13% C-3 21 4 25 15% C-4 6 2 8 20% C-5 9 4 13 27% (il) La mise en émulsion des polyorganosiloxanes est effectuée comme précédemment II. Test effectué. La mesure de la RAH est effectuée comme précédemment III. Résultats. Voir Tableau 4 Tableau 4 Compositions RAHimmédiat RAHvieilli pas de 600 530 polyorganosiloxane C-1 950 960 C-2 1000 1100 C-3 990 990 C-4 1500 1400 C-5 1600 1700 IV. Commentaire. Les compositions selon l'invention avec un polyorganosiloxane dont les fonctions époxy ne sont pas en bout de chaîne sont tout aussi efficaces qu'un polyorganosiloxane dont les fonctions époxy sont en bout de chaîne Plus le taux de greffage est élevé plus la RAH est importante On est toujours stable après 1 semaine de vieillissement à 55 C Exemples D. I. Compositions de peinture mate écologique avec variation du taux de Si- époxy 1 total de motifs Si. (i) Les compositions de peintures testées sont données tableau 5 et contiennent - 130 g de carbonate de calcium Hydrocarb 90 (Extrait Sec = 75%), - 20 g de latex DS 1003 de Rhodia Chimie (Extrait Sec = 50%) - et 0,15 g d'émulsion de polyorganosiloxane linéaire (Extrait sec = 65%) répondant à l'une des formules ci-dessous ou dans lesquelles X est égale à : Tableau 5 Compositions x y n Concentration en motif Si-époxy / total de motifs Si) D-1 (formule IV) 8 7 / 41% D-2 (formule IV) 3 8 / 62% D-3 (formule IV) 0 20 / 91 % D-4 (formule III) / / 1 100% (il) La mise en émulsion des polyorganosiloxanes est effectuée comme dans les exemples précédents Il. Test effectué : mesure de la RAH. La mesure de la RAH est effectuée comme précédemment III. Résultats : Les résultats sont donnés dans le tableau 6 Tableau 6 Compositions RAHimmediat RAHvieilli D-0 (sans 790 630 polyorganosiloxane) D-1 1800 1600 D-2 2600 1600 D-3 4600 1600 D-4 62000 1400 VI. - Commentaire. Plus le pourcentage de Si-époxy/ total de motifs Si est élevé, plus la composition est efficace sur des bains frais Toutefois, pour les compositions vieillies, les résultats de RAH ne sont pas similaires à ceux des compositions testées immédiatement. En effet, on remarque qu'au-delà de 40% de Si-époxy, la différence de RAH immédiate et RAH vieillie est très importante ce qui signifie que les compositions ne sont pas stables Donc, le taux optimal de Si-époxy/ total de motifs Si du polyorganosiloxane est en dessous de 40%. Exemple E. I. Formules de peintures extérieures respirantes. Les compositions préparées contiennent toutes 100 g de carbonate de calcium Hydrocarb 90, et 12 g de latex DS 910 de Rhodia chimie avec 10% d'agent de coalescence Texanol de la société Eastman Kodak (i) Les compositions selon l'invention contiennent un 3eme composant , c'est-àdire, X g d'émulsion de polyorganosiloxane de formule dans laquelle n est égal à 8 et X est égal à -(CHZ)3 O-CHZ CH ---:;:CH2 Elles correspondent aux compositions E-6 à E-9. Les quantités de polyorganosiloxanes varient au sein des compositions E-6 à E-9 et sont données dans le tableau 7. La mise en émulsion du polyorganosiloxane est effectuée de manière identique à celle utilisée à l'exemple 1. (ii) Les compositions E-2 à E-5 contiennent à la place du polyorganosiloxane, une résine silicone de référence Rhodorsil 865A de la société Rhodia Chimie Les quantités de résine varient au sein des compositions E-2 à E-5 et sont données dans le tableau 7 II. Tests effectués (i) RAH et Angle de gouttes d'eau. La RAH et l'angle de goutte d'eau sont mesurés comme dans les exemples précédents. (II) Perméabilité à l'eau. La mesure de la perméabilité à l'eau est effectuée en accord avec une procédure basée sur la norme DIN n 52617 La composition de peinture est couchée sur un carreau de faience (épaisseur de la peinture : 2 mm). Après évaporation partielle de l'eau, la peinture semi-sèche est découpée et décollée en disque de 40 mm de diamètre ; ce qui permet d'obtenir une peinture non supportée Après séchage et re-conditionnement de la peinture, celle-ci est plongée dans l'eau Un suivi gravimétrique permet d'accéder à la quantité d'eau reprise par la peinture A partir de la courbe des relevés obtenus, le coefficient d'absorption d'eau W est déterminé en fonction de la formule m(t) = m0 + WS t1/2, où m est la masse du composite, S sa surface (en comptant les deux faces) et t le temps (iii) Perméabilité à la vapeur d'eau. La mesure de la perméabilité à la vapeur d'eau est effectuée en accord avec une procédure basée sur la norme DIN n 52615 Pour cela, on détermine le facteur Sd qui est égal à 0,09/Pe ; facteur Sd correspond à l'épaisseur d'air qui aurait la même perméabilité qu'une peinture de 100 microns d'épaisseur (Pe est en g+1h-1m-2mmHg-1 et Sd en m). La peinture non supportée, obtenue comme précédemment, est utilisée comme bouchon sur un pot rempli d'eau Le pot est placé à une température de 23 C et une humidité relative de 50% La quantité d'eau contenue dans le pot est suivie en fonction du temps La perméabilité à la vapeur d'eau Pe est définie par m(t) = mo - (Pe S Ap) t, où m est la masse d'eau, #p la différence de pression partielle de l'eau entre le pot et l'atmosphère, soit 10,54 mmHg III. Résultats. Les résultats sont donnés dans le tableau 7 Tableau 7 Compositions Quantité CPV RAH Sd W Angle de du 3eme % m Kg/m2h1/2 goutte composant d'eau E-0 0 77 13000 0, 0103 0,065 75 E-2 2 g 73 5200 0,0124 0,055 73 E-3 5 g 69- 0,0118 0,047 66 E-4 10 g 63 2500 0,0133 0,06 100 E-5 20 g 54 1600- 0,025 91 E-6 0,5 g 75- 0,0124 0,015 116 E-7 1 g 74- 0,0125 0,013 119 E-8 1,5 g 73 - 0,0137 0,009 120 E-9 2, g 73 79000 0,0144 0,008 109 CPV = capacité pigmentaire volumique. IV. Commentaires. On note une nette amélioration de la RAH avec les compositions de l'invention par rapport aux compositions de peintures dans lesquelles le 3eme composant est une résine. La perméabilité à l'eau est nettement améliorée pour les compositions selon notre invention De la même manière l'aspect perlant de la peinture est énormément renforcé par les compositions selon l'invention E-6 à E-9 Revendications. 1. Composition de revêtement comprenant (A) 3 à 30 parties (extrait sec à environ 50% en poids) d'un latex constitué de particules de (co)polymères organiques présentant une température de transition vitreuse comprise entre -20 C et 50 C, (B) 0,05 à 5 parties (extrait sec à environ 65% en poids) d'une émulsion de polyorganosiloxane époxyfonctionnalisé, (C) et 100 (extrait sec à environ 75% en poids) parties de charges minérales. 2. Composition selon la revendication 1 caractérisée en ce que le latex est préparé à partir de (1) monomères polymérisables choisi parmi le styrène, le butadiène, les esters acryliques et/ou les nitriles vinyliques 3. Composition selon la revendication 2 caractérisée en ce que la préparation de latex comprend d'autres monomères (2) éthyléniquement insaturés polymérisables avec les monomères (1) ci-dessus, et dont la quantité peut aller jusqu'à 40 % en poids du total des monomères, les autres monomères étant choisis parmi . (a) les esters vinyliques d'acide carboxylique comme l'acétate de vinyle, le versatate de vinyle, le propionate de vinyle, (b) les acides mono et di-carboxyliques insaturés éthyléniques comme l'acide acrylique, l'acide méthacrylique, l'acide itaconique, l'acide maléique, l'acide fumarique et les mono-alkylesters des acides dicarboxyliques du type cité avec les alcanols ayant de préférence 1 à 4 atomes de carbone et leur dérivés N-substitués. (c) les amides des acides carboxyliques insaturés comme l'acrylamide, le méthacrylamide, le N-méthalolacrylamide ou -méthacrylamide. (d) les monomères éthyléniques comportant un groupe acide sulfonique et ses sels alcalins ou d'ammonium par exemple l'acide vinylsulfonique, l'acide vinylbenzène sulfonique, l'acide a-acrylamido méthylpropane-sulfonique, le 2- sulfoéthylèneméthacrylate. (e) les monomères éthylèniquement insaturés comportant un groupe amino secondaire, tertiaire ou quaternaire ou un groupe hétérocyclique contenant de l'azote par exemple les vinylpyndines, le vinylimidazole, les (méth)acrylates d'aminoalkyle et les (méth)acrylamides d'aminoalkyle comme le diméthylaminoéthylacrylate ou méthacrylate, le ditertiobutylamino- éthylacrylate ou -méthacrylate, le diméthyl amino méthylacrylamide ou - méthacrylamide ... de même que les monomères zwittenoniques comme l'acrylate de sulfopropyl (diméthyl) aminopropyle (f) les esters des acides (meth) acryliques avec des alcanediols contenant de préférence 2-8 atomes de carbone tels que le mono (meth) acrylate de glycol, le mono(meth)acrylate d'hydroxypropyle, le mono (meth) acrylate de 1-4 butanediol ainsi que les monomères comportant deux doubles liaisons polymérisables comme le diméthacrylate d'éthylène-glycol 4. Composition selon la revendication 3 caractérisée en ce que le latex comprend en poids : - 25-90 %, et de préférence 45-75 %, de styrène et/ou acrylonitrile, - 75-10 %, et de préférence 55-25 %, de butadiène e/ou acrylates, - 0-20 %, et de préférence 1-10 %, d'acide carboxylique insaturé, - et 0-40 %, et de préférence 0-15 %, d'autres monomères éthyléniques insaturés. 5. Composition selon l'une quelconque des revendications 1 à 4 caractérisée en ce que le polyorganosiloxane époxyfonctionnalisé est constitué de motifs de formule (I) et terminé par des motifs de formule (II) et/ou constitué de motifs de formule (I) représentées ci-dessous : R1 R1 #{# Si-0-)- (l) l'-Sm0- (II) Y' R1 dans lesquelles : - les symboles R1 sont semblables ou différents et représentent : un radical alkyle linéaire ou ramifié contenant 1 à 8 atomes de carbone, les radicaux alkyles étant de préférence méthyle, éthyle, propyle, et octyle, un radical cycloalkyle contenant entre 5 et 8 atomes de carbone cycliques, éventuellement substitué, un radical aryle contenant entre 6 et 12 atomes de carbone pouvant être substitué, de préférence phényle ou dichlorophényle, une partie aralkyle ayant une partie alkyle contenant entre 5 et 14 atomes de carbone et une partie aryle contenant entre 6 et 12 atomes de carbone, substituée éventuellement sur la partie aryle par des halogènes, des alkyles et/ou des alkoxyles contenant 1 à 3 atomes de carbone, - les symboles Y' sont semblables ou différents et représentent - le groupement R1, et/ou un groupement époxyfonctionnel, relié au silicium du polyorganosiloxane par l'intermédiaire d'un radical divalent contenant de 2 à 20 atomes de carbone et pouvant contenir au moins un hétéroatome, de préférence de l'oxygène, et l'un au moins des symboles Y' représentant un groupement époxyfonctionnel 6. Composition selon la revendication 5 caractérisée en ce que les groupements époxyfonctionnels sont choisis parmi les groupements suivants : 7. Composition selon l'une quelconque des revendications précédentes caractérisée en ce que le revêtement est une peinture. 8. Liant pour peinture à base de : (A) 3 à 30 parties (extrait sec à environ 50% en poids) d'un latex constitué de particules de (co)polymères organiques présentant une température de transition vitreuse comprise entre -20 C et 50 C, (B) 0,05 à 5 parties (extrait sec à environ 65% en poids) d'une émulsion de polyorganosiloxane époxyfonctionnalisé, 9. Utilisation d'une émulsion de polyorganosiloxane époxyfonctionnalisé pour la réalisation d'un liant de peinture. 10. Utilisation d'une émulsion de polyorganosiloxane époxyfonctionnalisé comme additif hydrofugeant pour la réalisation d'un liant de peinture.